ДЕКОРАТИВНЫЕ ФОРМОВАННЫЕ ПЕНЫ С ХОРОШИМИ ОГНЕСТОЙКИМИ СВОЙСТВАМИ

1. Огнестойкая формованная полиуретановая пена средней плотности, содержащая:
а) от 50 до 90 мас.ч. реакционноспособной смеси, образующей полиуретановую пену,
б) от 10 до 50 мас.ч. твердого ингибитора горения, содержащего
(1) полифосфат аммония,
(2) борат цинка,
и, необязательно,
(3) один или более оксидов металлов или их гидратов,
где массовое отношение полифосфата аммония к борату цинка лежит в интервале от 3:1 до 1:3;
где готовая полиуретановая пена содержит, по меньшей мере, 5 мас.% бората цинка относительно 100 мас.% пены.
2. Полиуретановая пена по п.1, которая содержит:
а) более чем от 75 до 85 мас.ч. реакционноспособной смеси, образующей полиуретановую пену,
и
б) от 15 до менее 25 мас.ч. твердого ингибитора горения.
3. Полиуретановая пена по п.1, которая имеет плотность от 10 до 30 фунтов на кубический фут.
4. Полиуретановая пена по п.1, где указанные в б) (3) один или более оксидов металлов или их гидратов содержат тригидрат оксида алюминия, который присутствует в массовом отношении бората цинка к тригидрату оксида алюминия от 1:3 до 3:1.
5. Полиуретановая пена по п.1, где указанная в а) реакционноспособная смесь, образующая полиуретановую пену, содержит
(1) один или более полиметиленполи(фенилизоцианат), содержащий изоцианатные группы форполимер на основе полиметиленполи(фенилизоцианата) или их смесь;
и
(2) один или более реакционноспособных по отношению к изоцианату компонентов, содержащих:
(а) по меньшей мере, один сложный полиэфирполиол,
(б) по меньшей мере, один высокоразветвленныи простои полиэфирполиол,
и
(в) по меньшей мере, один удлинитель цепи.
6. Полиуретановая пена по п.1, где указанная в а) реакционноспособная смесь, образующая полиуретановую пену, содержит
(1) один или более полиметиленполи(фенилизоцианат), содержащий изоцианатные группы форполимер на основе полиметиленполи(фенилизоцианата) или их смесь;
и
(2) один или более реакционноспособных по отношению к изоцианату компонентов, содержащих:
(а) по меньшей мере, один сложный полиэфирполиол,
(б) по меньшей мере, один простой полиэфирполиол, имеющий функциональность около от 1,5 до 3 и гидроксильное число около от 14 до 56,
(в) по меньшей мере, один высокоразветвленныи простой полиэфирполиол, имеющий функциональность около от 2,0 до 8,0 и гидроксильное число около от 250 до 750
и
(г) по меньшей мере, один удлинитель цепи.
7. Полиуретановая пена по п.1, где полиизоцианатный форполимер, содержащий продукт реакции полиметиленполи(фенилизоцианата) и сложного полиэфира с молекулярной массой 450, причем указанный форполимер имеет содержание групп NCO около 30,5%, функциональность около 2,8 и вязкость около 350 мПа·с при 25°С, присутствует в качестве изоцианатного компонента в реакционноспособной смеси, образующей полиуретановую пену.
8. Полиуретановая пена по п.1, дополнительно содержащая один или более жидких ингибиторов горения.
9. Способ получения огнестойкой формованной полиуретановой пены средней плотности, содержащий:
(1) введение композиции, образующей полиуретановую пену, в открытую пресс-форму,
(2) закрытие пресс-формы,
(3) вступление композиции в реакцию,
и
(4) удаление формованной полиуретановой пены из пресс-формы,
где указанная композиция, образующая полиуретановую пену, содержит:
а) от 50 до 90 мас.ч. реакционноспособной смеси, образующей полиуретановую пену,
б) от 10 до 50 мас.ч. твердого ингибитора горения, содержащего
(1) полифосфат аммония,
(2) борат цинка,
и, необязательно,
(3) один или более оксидов металла или их гидратов,
где массовое отношение полифосфата аммония к борату цинка лежит в интервале от 3:1 до 1:3;
и готовая полиуретановая пена содержит, по меньшей мере, 5 мас.% бората цинка относительно 100 мас.% пены.
10. Способ по п.9, где указанная композиция, образующая полиуретановую пену, содержит:
а) более чем от 75 до 85 мас.ч. реакционноспособной смеси, образующей полиуретановую пену,
и
б) от 15 до менее 25 мас.ч. твердого ингибитора горения.
11. Способ по п.9, в котором готовая полиуретановая пена имеет плотность от 10 до 30 фунтов на кубический фут.
12. Способ по п.9, где указанные в б) (3) один или более оксидов металлов или их гидратов содержат тригидрат оксида алюминия, который присутствует в массовом отношении бората цинка к тригидрату оксида алюминия от 1:3 до 3:1.
13. Способ по п.9, где указанная в а) реакционноспособная смесь, образующая полиуретановую пену, содержит:
(1) один или более полиметиленполи(фенилизоцианат), содержащий изоцианатные группы форполимер на основе полиметиленполи(фенилизоцианата) или их смесь;
и
(2) один или более реакционноспособных по отношению к изоцианату компонентов, содержащих:
(а) по меньшей мере, один сложный полиэфирполиол,
(б) по меньшей мере, один высокоразветвленный простой полиэфирполиол
и
(в) по меньшей мере, один удлинитель цепи.
14. Способ по п.9, где указанная в а) реакционноспособная смесь, образующая полиуретановую пену, содержит:
(1) один или более полиметиленполи(фенилизоцианат), содержащий изоцианатные группы форполимер на основе полиметиленполи(фенилизоцианата) или их смесь;
и
(2) один или более реакционноспособных по отношению к изоцианату компонентов, содержащих:
(а) по меньшей мере, один сложный полиэфирполиол,
(б) по меньшей мере, один простой полиэфирполиол, имеющий функциональность около от 1,5 до 3 и гидроксильное число около от 14 до 56,
(в) по меньшей мере, один высокоразветвленный простой полиэфирполиол, имеющий функциональность около от 2,0 до 8,0 и гидроксильное число около от 250 до 750,
и
(г) по меньшей мере, один удлинитель цепи.
15. Способ по п.9, где полиизоцианатный форполимер, содержащий продукт реакции полиметиленполи(фенилизоцианата) и сложного полиэфира с молекулярной массой 450, причем указанный форполимер имеет содержание групп NCO около 30,5%, функциональность около 2,8 и вязкость около 350 мПа с при 25°С, присутствует в качестве изоцианатного компонента в реакционноспособной смеси, образующей полиуретановую пену.
16. Способ по п.9, в котором реакционноспособная смесь, образующая полиуретановую пену, дополнительно содержит один или более жидких ингибиторов горения.